(57)【要約】【課題】特定の表面及び表面近傍に気孔が形成され、これら以外の表面及び内部には当該な気孔より大きな気孔が形成され、これらの気孔が連通して貫通孔を形成しており、気孔率が高いセラミックス多孔体の製造方法及びセラミックス多孔体を提供する。【解決手段】セラミックス粉粒体、水及びゲル化剤を含み、当該セラミックス粉粒体の含有量が１０〜４０体積％であるゲル状成形体を作製し、当該ゲル状成形体を、少なくともその一部が０℃における熱伝導率が５０Ｗ・ｍ-1・Ｋ-1以上の部材と接触した状態で凍結させることにより、当該ゲル状成形体が凍結した凍結成形体中に氷を析出させ、当該凍結成形体から当該氷を除去し、乾燥し、焼結するセラミックス多孔体の製造方法及びセラミックス多孔体である。【選択図】図３
2010235414.tif 000002
【特許請求の範囲】
【請求項１】
セラミックス粉粒体、水及びゲル化剤を含み、当該セラミックス粉粒体の含有量が１０〜４０体積％であるゲル状成形体を作製し、当該ゲル状成形体を、少なくともその一部が０℃における熱伝導率が５０Ｗ・ｍ-1・Ｋ-1以上の部材と接触した状態で凍結させることにより、当該ゲル状成形体が凍結した凍結成形体中に氷を析出させ、当該凍結成形体から当該氷を除去し、乾燥し、焼結するセラミックス多孔体の製造方法。
【請求項２】
前記ゲル化剤が、ゲル化可能な非可逆的水溶性高分子である請求項１に記載のセラミックス多孔体の製造方法。
【請求項３】
前記凍結の温度が、マイナス１０℃以下である請求項１又は２に記載のセラミックス多孔体の製造方法。
【請求項４】
前記氷以外の前記凍結成形体の構造を実質的に維持しつつ、水溶性の有機溶媒及び／又は真空置換により、当該氷を除去する請求項１〜３のいずれかに記載のセラミックス多孔体の製造方法。
【請求項５】
セラミックス粉粒体、水及びゲル化剤を含み、当該セラミックス粉粒体の含有量が１０〜４０体積％であるゲル状成形体を作製し、当該ゲル状成形体を、少なくともその一部が０℃における熱伝導率が５０Ｗ・ｍ-1・Ｋ-1以上の部材と接触した状態で凍結させることにより、当該ゲル状成形体が凍結した凍結成形体を作製し、当該凍結成形体には、当該０℃における熱伝導率が５０Ｗ・ｍ-1・Ｋ-1以上の部材と接触した表面及びその近傍に氷が析出し、これら以外の表面及び内部には当該氷より大きい氷が析出し、これらの氷は、各粒子同士が、その表面の一部を互いに接触させることで連続した粒子となっており、当該凍結成形体からこれらの氷を除去した後に、これらの氷の粒子形状に対応した気孔が形成されたグリーン多孔体となり、当該グリーン多孔体を焼結することにより得られたセラミックス多孔体。
【請求項６】
気孔率が、セラミックス多孔体の６０〜９０体積％である請求項５に記載のセラミックス多孔体。
【発明の詳細な説明】
【技術分野】
【０００１】
本発明は、セラミックス多孔体の製造方法及びセラミックス多孔体に関し、詳しくは、表面及び表面近傍に微細な気孔が形成され、内部にこの微細な気孔より大きな形状の気孔が形成され、これらの気孔が連通して貫通孔を形成したセラミックス多孔体の製造方法及びセラミックス多孔体に関する。
【背景技術】
【０００２】
従来から、セラミックス多孔体は、セラミックス中に気孔を多数含む構造を有するものであり、その構造を利用してセラミックスフィルターや断熱材などとして、広く利用されている。
例えば、貫通孔を有するセラミックス多孔体は、セラミックスフィルターとして広く用いられている。このようなセラミックスフィルターでは、粉塵などの捕集効率を上げるためにフィルター層の気孔径を小さくする傾向がある。
【０００３】
しかし、気孔径を小さくすると気体の透過抵抗（圧力損失）が増加するため、気孔径を小さくしつつ、気体の透過抵抗を増加させないようにするために、フィルターを薄層化する方法が採用されていた。ただし、単にフィルターを薄層化すると、フィルター自体の機械的強度が保てなくなることから、気孔径の大きい基体層上に微細孔を有するフィルター層を設けた複層構造とすることが行われている。
さらに、より捕集効率を向上させるために、気孔径のより小径化とフィルター層の薄層化が進められている。
すなわち、セラミックスフィルターでは、気孔径や気孔率が異なる薄層を順次形成し、これを焼結させたセラミックス多孔体が多く用いられていた。
【０００４】
このような気孔径や気孔率が異なるセラミックス多孔体は、例えば、粉粒体と有機物とを混合して焼結して気孔径の大きい基体層を形成し、次いで、基体層の形成に用いた粉粒体より粒子径の小さい粉粒体と有機物とを混合したものを基体層上に形成し、焼結し、基体層上にフィルター層を形成する方法などにより作製されていた。
しかし、この方法は、フィルター層を形成する際に粒子径の小さい粉粒体を使用することから、この粒子径の小さい粉粒体が基体層などに形成されている大きな気孔内に進入してしまうことがあるという課題があった。
【０００５】
そこで、このような課題を解決する方法として、気孔径及び気孔率の制御が可能であり、基体層とフィルター層とが一体化した構造を有するセラミックス多孔体を製造する方法が種々提案された。
例えば、粒子径の異なる複数のセラミックス粉粒体を混合し、遠心力により、大きさの異なる粒子を段階的に配列し、この状態で焼結することによって気孔径の大きさが傾斜するように異なっているセラミックス多孔体を製造する方法が提案されている（特許文献１参照）。
【０００６】
また、特許文献１に記載の方法の改良として、加熱することにより生じる圧力と、遠心力により生じる圧力勾配とを利用して、気孔径の大きさが傾斜するように異なっているセラミックス多孔体を製造する方法が提案されている（特許文献２参照）。
これらの方法は、気孔径や気孔率を多孔体中で一定方向に変化するように制御して、気孔径の大きさが傾斜するように異なっているセラミックス多孔体を製造するために有効な手段であり、一定の気孔分布が得られ、コストにも優れている。
【０００７】
さらに、セラミックススラリーに発泡剤などを添加することにより、気孔径を大きくし、気孔率を高めながらも、気孔径の大きさが傾斜するように異なっているセラミックス多孔体の製造方法も提案されている（特許文献３参照）。
具体的には、セラミックススラリーに発泡剤などを添加して撹拌すると、セラミックススラリー中に気泡が生成するが、この気泡は時間の経過とともに分解したり、集合したりして、大きさの異なる気泡が形成される。そして、この気泡は、その大きさによってセラミックススラリー中に分布する場所が異なり、例えば、表面付近の気泡は小さく、内部の気泡は大きいなど、気泡の大きさがセラミックススラリー中で変化している。そして、このセラミックススラリーを焼結すると、気孔径の大きさが傾斜するように異なっているセラミックス多孔体を製造することができるというものである。
【０００８】
この方法は、一軸方向に気孔径の大きさを傾斜させる場合には有効な手段であり、気孔率も高いものとなる。
さらにまた、金属多孔体とセラミックス多孔体とを接合し、金属を拡散させることにより金属多孔体とセラミックス多孔体とを接合させる方法が提案されている（特許文献４参照）。
また、気孔率が高く、マクロポーラスな連通孔を有するセラミックス多孔体を製造する方法としては、ゲル化可能な水溶性高分子の水溶液にセラミックス原料を分散したスラリーを、ゲル化、凍結、解凍、乾燥、焼結する方法が提案されている（特許文献５参照）。
【０００９】
他方、セラミックスフィルターとは異なり、断熱材では、使用する温度やその分布にあわせた気孔径、気孔率を有するセラミックス多孔体を使用することが考慮されていなかった。
熱伝導のメカニズムは、通常、使用温度により異なり、例えば、高温領域では、輻射による熱伝導が増加するので、使用する温度やその分布にあわせて、熱伝導率が最小になるような気孔径、気孔率等を有する断熱材を用いるのが好ましいと考えられる。
【先行技術文献】
【特許文献】
【００１０】
【特許文献１】特許第２９９７５４２号公報
【特許文献２】特開２００４−３５９５２９号公報
【特許文献３】特開２０００−２６４７５５号公報
【特許文献４】特開２００６−２０４９９０号公報
【特許文献５】特開２００８−２０１６３６号公報
【発明の概要】
【発明が解決しようとする課題】
【００１１】
特許文献１及び２に記載の方法では、気孔径と気孔率はセラミックス粉粒体の粒子径に依存するために、気孔径や気孔率の自由度は制限され、気孔径が大きく、気孔率の高いセラミックス多孔体を製造することが難しかった。
また、特許文献３に記載の方法では、セラミックススラリーが固化するまでに気泡が連なり、気孔径、気孔分布が不均一になり易く、気孔もクローズドポアになり易いものであった。
【００１２】
さらに、特許文献４に記載の方法では、接合する基材が金属であるため、その利用が低温分野に限定される。
この点、金属多孔体の代わりに、異なる気孔径を有するセラミックス多孔体同士を接着又は接合させて、気孔の大きさが傾斜するように異ならせることが考えられる。
しかしながら、多孔体であるために接着や接合される面積は非常に小さくなり、そのため、セラミックス多孔体の強度が弱くなったり、接着又は接合される界面で気孔が塞がれたりするなどの課題があり、実用化されていない。
また、特許文献５に記載の方法では、セラミックス多孔体中の気孔について、その大きさが傾斜するように異ならせる方法は記載されておらず、例えば、このセラミックス多孔体を用いてフィルターを製造するためには、気孔径や気孔率の異なる基体層となるセラミックス多孔体やフィルター層となるセラミックス多孔体をそれぞれ作製し、従来通りこれらを積層する等する必要がある。
【００１３】
そこで、本発明のセラミックス多孔体の製造方法は、特定の表面及びこの表面近傍に気孔が形成され、これら以外の表面及び内部には当該気孔より大きな気孔が形成され、これらの気孔が連通して貫通孔を形成するとともに、気孔率が高いセラミックス多孔体の製造方法を提供することを目的とするものである。
さらに、本発明のセラミックス多孔体の製造方法は、セラミックス粉粒体の粒子径及びその含有量、製造中間体であるセラミックス粉粒体のゲル状成形体における凍結速度を制御するための熱伝導率を調整した部材、さらにゲル状成形体の凍結温度、凍結時間などを種々選択することにより、セラミックス多孔体の表面及び表面近傍の気孔径並びに内部の気孔径、さらにはセラミックス多孔体の気孔率を調整することができるセラミックス多孔体の製造方法を提供することを目的とする。
また、本発明のセラミックス多孔体は、特定の表面及びこの表面近傍に気孔が形成され、これら以外の表面及び内部には当該気孔より大きな気孔が形成され、これらの気孔が貫通孔を形成するとともに、気孔率が高いセラミックス多孔体を提供することを目的とする。
【課題を解決するための手段】
【００１４】
本発明者らは、前記目的を達成するために鋭意研究を重ねた結果、セラミックス粉粒体のゲル状成形体の一部が０℃における熱伝導率が５０Ｗ・ｍ-1・Ｋ-1以上の部材と接触した状態で、ゲル状成形体を凍結させて凍結成形体を作製し、この凍結成形体中に氷（固体の水）を析出させ、当該凍結成形体から当該氷を除去し、乾燥し、焼結することにより、当該０℃における熱伝導率が５０Ｗ・ｍ-1・Ｋ-1以上の部材と接触していた面及びその近傍に気孔が形成され、これら以外の表面及び内部には当該気孔より大きな気孔が形成されるセラミックス多孔体を製造することができることを見出した。本発明は、かかる知見に基づいて完成したものである。
【００１５】
すなわち、本発明は、
（１）  セラミックス粉粒体、水及びゲル化剤を含み、当該セラミックス粉粒体の含有量が１０〜４０体積％であるゲル状成形体を作製し、当該ゲル状成形体を、少なくともその一部が０℃における熱伝導率が５０Ｗ・ｍ-1・Ｋ-1以上の部材と接触した状態で凍結させることにより、当該ゲル状成形体が凍結した凍結成形体中に氷を析出させ、当該凍結成形体から当該氷を除去し、乾燥し、焼結するセラミックス多孔体の製造方法、
（２）  前記ゲル化剤が、ゲル化可能な非可逆的水溶性高分子である上記（１）に記載のセラミックス多孔体の製造方法、
（３）  前記凍結の温度が、マイナス１０℃以下である上記（１）又は（２）に記載のセラミックス多孔体の製造方法、
（４）  前記氷以外の前記凍結成形体の構造を実質的に維持しつつ、水溶性の有機溶媒及び／又は真空置換により、当該氷を除去する上記（１）〜（３）のいずれかに記載のセラミックス多孔体の製造方法、
（５）  セラミックス粉粒体、水及びゲル化剤を含み、当該セラミックス粉粒体の含有量が１０〜４０体積％であるゲル状成形体を作製し、当該ゲル状成形体を、少なくともその一部が０℃における熱伝導率が５０Ｗ・ｍ-1・Ｋ-1以上の部材と接触した状態で凍結させることにより、当該ゲル状成形体が凍結した凍結成形体を作製し、当該凍結成形体には、当該０℃における熱伝導率が５０Ｗ・ｍ-1・Ｋ-1以上の部材と接触した表面及びその近傍に氷が析出し、これら以外の表面及び内部には当該氷より大きい氷が析出し、これらの氷は、各粒子同士が、その表面の一部を互いに接触させることで連続した粒子となっており、当該凍結成形体からこれらの氷を除去した後に、これらの氷の粒子形状に対応した気孔が形成されたグリーン多孔体となり、当該グリーン多孔体を焼結することにより得られたセラミックス多孔体、
（６）  気孔率が、セラミックス多孔体の６０〜９０体積％である上記（５）に記載のセラミックス多孔体、
を提供するものである。
【発明の効果】
【００１６】
本発明のセラミックス多孔体の製造方法によれば、特定の表面及び表面近傍に気孔が形成され、これら以外の表面及び内部には当該気孔より大きな気孔が形成され、これらの気孔が連通して貫通孔を形成しており、気孔率が高いセラミックス多孔体を製造することができる。
また、本発明のセラミックス多孔体の製造方法によれば、セラミックス粉粒体の粒子径及びその含有量、製造中間体であるセラミックス粉粒体のゲル状成形体を凍結する際の冷却速度を制御するための０℃における熱伝導率が５０Ｗ・ｍ-1・Ｋ-1以上の部材、ゲル状成形体の凍結温度、凍結時間などを種々選択することにより、セラミックス多孔体の表面及び表面近傍の気孔径並びに内部の気孔径、さらにはセラミックス多孔体の気孔率を調整することができる。
また、本発明のセラミックス多孔体によれば、特定の表面及び表面近傍に気孔が形成され、これら以外の表面及び内部には当該気孔より大きな気孔が形成され、これらの気孔が連通して貫通孔を形成することで、気孔率が高いセラミックス多孔体となる。
【図面の簡単な説明】
【００１７】
【図１】実施例２のセラミックス多孔体の外観写真である。
【図２】実施例２のセラミックス多孔体の断面のＳＥＭ写真である。
【図３】図２のＳＥＭ写真のＡで示された部分の拡大ＳＥＭ写真である。
【図４】図２のＳＥＭ写真のＢで示された部分の拡大ＳＥＭ写真である。
【図５】図２のＳＥＭ写真のＢで示された部分の拡大ＳＥＭ写真である。
【図６】実施例３のセラミックス多孔体の外観写真である。
【図７】実施例３のセラミックス多孔体の断面のＳＥＭ写真である。
【図８】比較例２のセラミックス多孔体の外観写真である。
【図９】比較例２のセラミックス多孔体の断面のＳＥＭ写真である。
【図１０】比較例２のセラミックス多孔体の断面のＳＥＭ写真である。
【発明を実施するための形態】
【００１８】
以下、本発明を実施するための形態について詳細に説明するが、この形態は、発明の趣旨をより良く理解させるものであり、本発明を限定するものではない。
以下、本発明のセラミックス多孔体の製造方法を具体的に説明する。
【００１９】
まず、セラミックス粉粒体、水及びゲル化剤を含み、当該セラミックス粉粒体の含有量が１０〜４０体積％であるゲル状成形体を作製する。
本発明に用いるセラミックス粉粒体は、水に分散するセラミックス粉末であり、ゲル化が容易に生じるものであれば、その種類は制限がなく、使用される環境、コストなどを考慮し選択することができる。
例えば、公知の酸化物セラミックスの粉粒体及び非酸化物セラミックスの粉粒体を１種あるいは２種以上組み合わせて使用することができる。酸化物セラミックスとしては、アルミナ系セラミックス、ジルコニア系セラミックス、ムライト系セラミックスなどを挙げることができ、非酸化物セラミックスとしては、炭化珪素系セラミックス、窒化珪素系セラミックス、窒化ホウ素系セラミックス、グラファイト系セラミックスなどを挙げることができる。
【００２０】
また、セラミックス粉粒体の粒子形状や粒子径についても特に限定されるものではなく、使用される環境を考慮して選定することができる。例えば、セラミックス粉粒体を均一分散させるためには、粒子径は、１μｍ以下の粒子が好ましく、より好ましくは０．８μｍ以下、さらに好ましくは０．６μｍ以下である。
特に、０．１μｍ以下の粒子を適当量含有することにより、焼結が促進されセラミックス焼結体としての強度を増すことができる。したがって、気孔率を高くしても、セラミックス多孔体として十分な強度を得ることができる。また、焼結が促進されることから、低温での焼結も可能となる。この粒子の含有量は、セラミックス粉粒体中０．５〜２０質量%が好ましく、０．５〜１０質量％がより好ましい。
【００２１】
さらに、必要によりセラミックス多孔体の焼結を促進するために、セラミックス粉粒体の種類に適した微量の無機化合物を焼結助剤として添加することができる。焼結助剤としては、アルミナ、イットリア、マグネシア、カルシア、シリカ、ボロン、カーボンなどが挙げられる。焼結助剤の添加量は、例えば、セラミックス粉粒体１００質量部に対して０．１〜１０質量部とするのが好ましい。
本発明に用いる水は、溶媒として作用するとともに、気孔を形成するための氷源となるので、蒸留水、イオン交換水などの純水を用いることが好ましい。
【００２２】
本発明に用いるゲル化剤は、ゲル化可能な水溶性高分子であって、一旦凍結した後は凍結以前の組織構造に戻らない非可逆的ゲル高分子を用いるのが好ましい。このようなゲル化剤としては、ゼラチン、寒天、Ｎ−アルキルアクリルアミド系高分子、Ｎ−イソプロピルアクリルアミド系高分子、スルホメチル化アクリルアミド系高分子、Ｎ−ジメチルアミノプロピルメタクリルアミド系高分子、ポリアルキルアクリルアミド系高分子、アルギン酸、ポリエチレンイミン、でんぷん、カルボシキメチルセルロース、ヒドロシキメチルセルロース、ポリアクリル酸ナトリウム、ポリビニルアルコール、ポリエチレングリコール、ポリエチレンオキシドなどが挙げられる。これらゲル化剤のうち、大気中でゲル化することが好ましく、また焼結時に炭素などの灰分が残らないゼラチンや寒天が特に好ましい。
ゲル化剤の種類、添加量は、セラミックス粉粒体の種類などにより適宜選択することができる。
【００２３】
また、必要により、アミン基を有する化合物、アルデヒド基を有する化合物、ヒドラジド基を有する化合物、エポキシ基を有する化合物、メチロールを有する化合物などの架橋剤を添加することもできる。架橋剤として、例えば、エポキシ基を有する化合物であるジグリセロールグリシジルエーテルなどが好ましい。架橋剤の添加量は、例えば、ゲル化剤１００質量部に対して５〜２０質量部とするのが好ましい。
そして、これらのセラミックス粉粒体、水及びゲル化剤を混合して、セラミックス粉粒体の含有量が１０〜４０体積％のゲル状成形体を作製する。
ここで、上記の焼結助剤を添加した場合は、カーボン等の焼結後のセラミックス中に存在しなくなるような焼結助剤は、セラミックス粉粒体の含有量に含まれないが、焼結後もセラミックス中に存在するようなアルミナ、イットリア、マグネシア、カルシア、シリカ、ボロン等の焼結助剤は、セラミックス粉粒体の含有量に含まれる。
【００２４】
セラミックス粉粒体の含有量が１０〜４０体積％のゲル状成形体とするためには、セラミックス粉粒体の含有量を１０〜４０体積％、水の含有量を５０〜８９体積％、ゲル化剤の含有量を１〜１０体積％とするのが好ましい。
セラミックス粉粒体の含有量が１０〜４０体積％であれば、製造されるセラミックス多孔体の気孔率が６０〜９０体積％と高くなっても、セラミックス多孔体としての強度を維持することができるからである。
また、水の含有量が５０〜８９体積％で、ゲル化剤の含有量が１〜１０体積％であれば、ゲルを形成することができ、かつ凍結することによりゲル中の水が、氷としてゲルを形成する高分子から分離、析出されるとともに、氷の粒子同士が互いに接触することで、最終的に得られる気孔を連通孔とすることができるようになるからである。
【００２５】
ゲル状成形体を作製するには、まず、セラミックス粉粒体と水とを混合してセラミックススラリーとし、これにゲル化剤を添加して、上記した体積％となるセラミックススラリーを調整する。そして、このスラリーを成形型に流し込み、水をゲル中に保持させた状態で固化してゲル化させる。
このゲル化により、セラミックス粉粒体がゲル中に固定化される。このゲル状成型体は、最終製品となるセラミックス多孔体の形状としておくのが後工程を簡略化できるので好ましい。その他に、ゲル化剤が添加されたセラミックススラリーを一旦適当な大きさの形状に成形し、ゲル化させ、ゲル体を得、このゲル体に成形型を押し当てるなどしてゲル状成型体を形成する方法も採用することができる。
【００２６】
ゲル化させる温度と時間は、使用したゲル化剤によって適宜決定することができ、例えば、１℃以上９０℃以下の温度で、１５分以上１０時間以内とすることができる。
例えば、寒天、メチルセルロースの場合は６０℃以上８０℃以下の温度で加熱した後、大気中、常温で２時間以上静置することによりゲル化させることができる。また、ポリエチレンイミンの場合は、５０℃以上６０℃以下の温度で、１時間以上２時間以内静置することによりゲル化させることができる。さらに、ゼラチンの場合は、始めに２０℃以上２５℃以下の温度で３０分以上１時間保持し、その後、２℃以上１０℃以下の温度で１時間以上静置することによりゲル化させることができる。
【００２７】
次に、ゲル状成形体を、少なくともその一部が０℃における熱伝導率が５０Ｗ・ｍ-1・Ｋ-1以上の部材と接触した状態で凍結させることにより、当該ゲル状成形体が凍結した凍結成形体とするとともに、この凍結成形体中に氷を析出させる。
凍結方法は、通常の冷凍庫、急速凍結庫、過冷却凍結庫など、公知の方法を用いればよい。いずれの場合とも、ゲル状成形体外部からの冷却となるから、通常はゲル状成形体の表面がまず凍結され、凍結が内部に進行していく。
【００２８】
凍結成形体を作製するための凍結温度は、水が凍結する温度であれば特に限定されるものではないが、氷の生成温度領域が−５℃から−１０℃の範囲であるので、凍結温度を氷の生成温度領域よりも低くして、冷却の途中で氷が必要以上に成長しないようにするため、−１０℃以下にすることが好ましい。
【００２９】
ここで、ゲル状成形体と０℃における熱伝導率が５０Ｗ・ｍ-1・Ｋ-1以上の部材とが接触した部分及びその近傍では、この部材が存在することにより、この部材とは接触していない部分、及びゲル状成形体の内部より冷却速度を速くすることができる。冷却速度が速ければ、氷の生成温度領域に滞在する時間が短い。したがって、この部材と接触した凍結成形体部分及びその近傍では、微細な粒子の氷が多数析出した状態になっている。
他方、この０℃における熱伝導率が５０Ｗ・ｍ-1・Ｋ-1以上の部材が接触していない部分、及びゲル状成形体の内部では、氷の生成温度領域に滞在する時間がこの部材と接触している部分及びその近傍より長い。したがって、凍結成形体中には、０℃における熱伝導率が５０Ｗ・ｍ-1・Ｋ-1以上の部材が接触している部分及びその近傍に形成された氷より大きい粒子の氷が形成されている。
【００３０】
このように、ゲル状成形体の冷却速度を変えることにより、凍結成形体中で得られる氷の大きさを変化させることができる。したがって、ゲル状成形体への０℃における熱伝導率が５０Ｗ・ｍ-1・Ｋ-1以上の部材の接触形態により、凍結成形体中で得られる氷の大きさを変化させることができる。
例えば、ゲル状成形体の全表面に０℃における熱伝導率が５０Ｗ・ｍ-1・Ｋ-1以上の部材を接触させて凍結させれば、凍結成形体の全表面とその近傍には微細な粒子の氷が形成され、凍結成形体内部は表面よりも大きい粒子の氷が形成されるから、表面と内部との間で氷の粒子径を変化させた凍結成形体を得ることができる。
【００３１】
また、ゲル状成形体の一部表面を０℃における熱伝導率が５０Ｗ・ｍ-1・Ｋ-1以上の部材に接触させ、他の表面は０℃における熱伝導率が５０Ｗ・ｍ-1・Ｋ-1未満の部材に接触させた状態で凍結させれば、０℃における熱伝導率が５０Ｗ・ｍ-1・Ｋ-1以上の部材を接触させた表面およびその近傍には微細な粒子の氷が形成され、それ（０℃における熱伝導率が５０Ｗ・ｍ-1・Ｋ-1未満の部材が接触していた）以外の表面および内部は大きい粒子の氷が形成されるから、特定の表面のみに微細な氷が形成した凍結成形体を得ることができる。
特に、０℃における熱伝導率が５０Ｗ・ｍ-1・Ｋ-1未満の部材として、ゲル状成形体よりも低い熱伝導率を有するものを選択した場合には、０℃における熱伝導率が５０Ｗ・ｍ-1・Ｋ-1未満の部材が接しているゲル状成形体表面は実質的に冷却されず、０℃における熱伝導率が５０Ｗ・ｍ-1・Ｋ-1以上の部材が接触した部分からのみの冷却・凍結となるため、０℃における熱伝導率が５０Ｗ・ｍ-1・Ｋ-1以上の部材が接触した表面から０℃における熱伝導率が５０Ｗ・ｍ-1・Ｋ-1未満の部材が接触した表面に向かって、一方向に氷の粒子が拡大した凍結成形体を得ることができる。
【００３２】
また、ゲル状成形体の一部表面を０℃における熱伝導率が５０Ｗ・ｍ-1・Ｋ-1以上の部材に接触させ、他の表面は熱伝導率が前記部材とは異なり、かつ０℃における熱伝導率が５０Ｗ・ｍ-1・Ｋ-1以上の部材に接触させた状態で凍結させてもよい。このようにすれば、各部材の熱伝導率に応じて粒子径が異なる微細な氷を各表面に形成した、凍結成形体を得ることができる。
【００３３】
ここで、ゲル状成形体を、０℃における熱伝導率が５０Ｗ・ｍ-1・Ｋ-1以上の部材と接触させる方法は特に限定されず、例えば、成形型の一部又は全部を０℃における熱伝導率が５０Ｗ・ｍ-1・Ｋ-1以上の部材で構成しておき、これをゲル状成形体の表面と接触させる手段を採用することができる。また、成形型の内部に、成形体がハニカム形状などとなるように、０℃における熱伝導率が５０Ｗ・ｍ-1・Ｋ-1以上の部材による突起や仕切りなどを設けるようにしてもよい。
なお、０℃における熱伝導率が５０Ｗ・ｍ-1・Ｋ-1以上の部材を設ける理由は、この部材を用いてゲル状成形体を急冷することにあるから、この部材の少なくとも一部は冷却源から直接冷却される構造としておく必要がある。この部材全体がゲル状成形体中に内包されるような形状では、ゲル状成形体が冷却された後はじめてこの部材が冷却されるので、好ましくない。
【００３４】
また、ゲル状成形体中の水の含有量を５０〜８９体積％、ゲル化剤の含有量を１〜１０体積％としているので、形成された氷は、その粒子同士が、その表面の一部を互いに接触することで形成された、連続した粒子となっている。したがって、後の工程で氷を除去し、氷部分を気孔とすることにより、気孔が連通した貫通孔とすることができる。
【００３５】
ここで、本発明に用いる０℃における熱伝導率が５０Ｗ・ｍ-1・Ｋ-1以上の部材の材質としては、例えば、鉄（０℃における熱伝導率が８４Ｗ・ｍ-1・Ｋ-1）、アルミニウム（０℃における熱伝導率が２３６Ｗ・ｍ-1・Ｋ-1）、銅（０℃における熱伝導率が４０３Ｗ・ｍ-1・Ｋ-1）、金（０℃における熱伝導率が３２０Ｗ・ｍ-1・Ｋ-1）、銀（０℃における熱伝導率が４３０Ｗ・ｍ-1・Ｋ-1）、ニッケル（０℃における熱伝導率が９４Ｗ・ｍ-1・Ｋ-1）、黄銅（０℃における熱伝導率が１０６Ｗ・ｍ-1・Ｋ-1）、砲金（０℃における熱伝導率が５３Ｗ・ｍ-1・Ｋ-1）、などを挙げることができる。またこれらの単体に限らず、０℃における熱伝導率が５０Ｗ・ｍ-1・Ｋ-1以上の合金などを用いることもできる。
【００３６】
これらの内、砲金や鉄を用いた場合には、部材を接触させた部分の氷の粒子径は内部に比べて小さいものの、その差は小さい。一方、アルミニウムや銅を用いた場合には、部材を接触させた部分の氷の粒子径は内部に比べて明確に小さくなっている。したがって、本発明に用いる部材としては０℃における熱伝導率が５０Ｗ・ｍ-1・Ｋ-1以上であればよいが、１００Ｗ・ｍ-1・Ｋ-1以上が好ましく、さらに２００Ｗ・ｍ-1・Ｋ-1以上がより好ましい。
そこで、特定の表面及びこの表面近傍に形成される気孔を微細なものとし、これら以外の表面及び内部に形成される気孔を比較的大きなものとする場合は、熱伝導率の高い、例えば、０℃における熱伝導率が１００Ｗ・ｍ-1・Ｋ-1以上が好ましく、特に、２００Ｗ・ｍ-1・Ｋ-1以上の部材を用いるのが好ましい。
【００３７】
これに対し、ＳＵＳ３０４（０℃における熱伝導率が２０Ｗ・ｍ-1・Ｋ-1程度）などは、０℃における熱伝導率が５０Ｗ・ｍ-1・Ｋ-1より低い部材であるので好ましくない。また、ポリエチレン、塩化ビニルなどの樹脂類も０℃における熱伝導率が一般に１Ｗ・ｍ-1・Ｋ-1以下である。したがって、これらの部材を用いても、特定の表面及びこの表面近傍に形成される気孔の大きさとこれら以外の表面及び内部に形成される気孔の大きさとを変化させることが困難となるので、好ましくない。
【００３８】
このようにしてゲル状成型体を凍結することにより、ゲル中の水がゲルを形成する高分子から分離されて氷として析出し、ゲル中から粒子径が制御された氷が分離、析出した凍結成形体を作製することができる。
なお、氷の粒子径がセラミックス多孔体の気孔径に反映するので、凍結方法や０℃における熱伝導率が５０Ｗ・ｍ-1・Ｋ-1以上の部材の選定などについては、目的とするセラミックス多孔体自体の形状、大きさや、気孔の形状、大きさ、分布を検討し、選定する必要がある。
【００３９】
次に、凍結成形体から氷を除去し、乾燥し、焼結する。
まず、氷を除去する前に、凍結成形体を凍結した状態で、型から脱型しておくのが好ましい。氷を除去した後に脱型すると、気孔をそのまま保持することが困難になったり、成形体の形状自体を維持することが困難になったりするからである。
凍結成形体中に形成された氷の粒子を除去すれば、除去された部分に気孔が形成されるので、凍結状態のセラミックス粉粒体の骨格構造を崩さないようにして氷のみを除去することが重要である。
【００４０】
このような氷の除去方法としては、アセトンやメタノールなどの水溶性の有機溶媒による置換、又は真空置換による方法があり、これらの方法により、氷以外の凍結成形体の構造を実質的に維持しつつ、氷を除去することができる。
水溶性の有機溶媒による置換は、はじめに凍結成形体と同じ温度に冷却した水溶性の有機溶媒中に凍結成形体を浸漬し、さらに、温度を段階的に常温へ昇温して水をこの有機溶媒へ移行させることにより、氷が存在していた部分を有機溶媒で置換し、氷を除去するものである。
水溶性の有機溶媒に浸漬する時間は、凍結成形体の形状により適宜決定することができ、例えば、縦１００ｍｍ、横１００ｍｍ、厚さ１０ｍｍのアルミナセラミックス凍結成形体の場合、凍結温度−１７℃の冷凍庫にて、同じ温度にしたアセトン溶媒に６時間、次いで、１０℃のアセトン溶媒に６時間、さらに常温のアセトン溶媒に６時間以上浸漬することによって、置換を終了させることができる。
【００４１】
また、真空置換による置換は、真空高温急速乾燥、あるいはフリーズドライ法により氷を取り除く、雰囲気制御置換型乾燥法を用いた解凍法を用いることができる。すなわち、真空ないしは減圧下で凍結成形体を弱く加熱することにより、凍結成形体中の氷を直接昇華させることで、氷のみを除去する方法である。この方法であれば、氷が液化し、生成した水が移動して成形体表面から蒸発することがないので、液化や水の移動、蒸発に伴う構造の破損や変形を起こすことがない。
【００４２】
乾燥は、水溶性の有機溶媒による置換の場合、水溶性の有機溶媒が残留しているので、温和な条件であることが好ましい。具体的には２５℃以上８０℃以下でおこなうのが好ましく、特に好ましくは７０℃である。また、昇温時間については、毎分１℃以上毎分２℃以下が好ましく、特に好ましくは毎分１℃である。さらに、乾燥保持時間については、１時間以上が好ましく、特に好ましくは６時間以上である。
また、真空置換による置換の場合、氷が除去された空隙に若干の水蒸気が残るのみであるから、ある程度高温が望ましい。具体的には８０℃以上１２０℃以下が好ましく、特に好ましくは１００℃である。また、昇温時間については、毎分１℃以上毎分２℃以下が好ましく、特に好ましくは毎分１℃である。さらに、乾燥保持時間については、１時間以上が好ましく、特に好ましくは６時間以上である。
このような方法によって、氷が除去された成形体は、セラミックス粉粒体が骨格となり、氷が存在していた部分が気孔として形成され、氷の粒子形状に対応した気孔が形成された焼結前のグリーン多孔体となる。
【００４３】
本発明では、ゲル状成形体の形成時に、ゲル化可能な水溶性高分子をゲル化剤として添加しているので、加熱脱脂処理を行い、残存する有機物を除去することが好ましい。
この加熱脱脂処理の温度、時間及び雰囲気については、使用したセラミックス成分と使用した有機物の種類や量によって設定され、例えば、ゲル化剤としてポリエチレンイミンを用いた場合は、６５０℃で４時間保持して脱脂するのが好ましい。
【００４４】
次に、加熱脱脂処理を行ったグリーン多孔体を焼結する。
焼結の温度、時間及び雰囲気については、使用したセラミックス成分の種類、粒度分布などを考慮して設定され、通常のセラミックスの温度、時間、雰囲気の焼結条件を適用して設定することができ、例えば、１３００℃以上２０００℃以下、３０分以上２０時間以下、大気中、アルゴン雰囲気中、窒素雰囲気中などの条件で焼成することができる。
このようにして、グリーン多孔体を焼結すれば、焼結中及び焼結されたセラミックス多孔体に、割れなどの欠陥を生じることを防止することができる。
【００４５】
このような方法により、製造されたセラミックス多孔体は、その特定の表面及び表面近傍に微細な気孔が形成され、これら以外の表面及び内部にはこの微細な気孔より大きな形状の気孔が形成されるとともに、これらの気孔が互いに連通して貫通孔を形成したセラミックス多孔体となる。
すなわち、このセラミックス多孔体は、セラミックス粉粒体、水及びゲル化剤を含み、当該セラミックス粉粒体の含有量が１０〜４０体積％であるゲル状成形体を作製し、当該ゲル状成形体を、少なくともその一部が０℃における熱伝導率が５０Ｗ・ｍ-1・Ｋ-1以上の部材と接触した状態で凍結させることにより、当該ゲル状成形体が凍結した凍結成形体を作製し、当該凍結成形体には、当該０℃における熱伝導率が５０Ｗ・ｍ-1・Ｋ-1以上の部材と接触した表面及びその近傍に氷が析出し、これら以外の表面及び内部には当該氷より大きい氷が析出し、これらの氷は、各粒子同士が、その表面の一部を互いに接触させることで連続した粒子となっており、当該凍結成形体からこれらの氷を除去した後に、これらの氷の粒子形状に対応した気孔が形成されたグリーン多孔体となり、当該グリーン多孔体を焼結することにより得られたセラミックス多孔体となる。
【００４６】
そして、従来、セラミックス骨格の形成と気孔の形成が同一プロセス内で行われるために、両者の形成条件をバランスさせる必要があることから、セラミックス骨格の強度を上げることが難しかったものを、本発明のセラミックス多孔体の製造方法によれば、セラミックス骨格の形成と気孔の形成を別々のプロセスで行うことにより、セラミックス骨格の強度を向上させることができ、気孔率を６０〜９０体積％と高くすることができる。
【実施例】
【００４７】
以下、本発明について実施例によりさらに説明するが、本発明は、これらの実施例に限定されるものではない。
実施例１
平均粒子径０．８μｍの炭化珪素粉粒体９０質量％と、平均粒子径０．０３μｍの炭化珪素粉粒体１０質量％を秤量し、次いで、これらの炭化珪素粉粒体１００質量部に対して２質量部の平均粒子径０．２μｍのアルミナ粉粒体を焼結助剤として添加した。これらの炭化珪素粉粒体及びアルミナ粉粒体がセラミックス粉粒体となる。
【００４８】
次に、セラミックス粉粒体の含有量が１０体積％、水の含有量が８９体積％、ゲル化剤の含有量が１体積％となるように、まず、セラミックス粉粒体を純水に入れ、これを撹拌機に入れ、ボールミルにて４０ｒｐｍの回転速度で１２時間混合してスラリーを得た。
その後、このスラリーにゲル化剤としてポリエチレンイミンを添加し、さらに１時間混合した。そして、このスラリーを撹拌機から取り出して、真空攪拌脱泡により気泡を除去した。
【００４９】
その後、このスラリーに、ゲル化剤１００質量部に対して１２質量部のジグリセロールグリシジルエーテルを架橋剤として添加し、これを攪拌機に入れ、さらに１時間混合して最終スラリーを得た。そして、枠がアルミニウム（０℃における熱伝導率：２３６Ｗ・ｍ-1・Ｋ-1）製で、上下のプレートが銅（０℃における熱伝導率：４０３Ｗ・ｍ-1・Ｋ-1）製の縦１００ｍｍ、横１００ｍｍ、高さ１０ｍｍの成形型にこの最終スラリーを流し込んだ。そして、この成形型を温風加熱装置に入れ、５０℃で１時間処理して、成形型中の最終スラリーをゲル化させてゲル状体を作製した。
【００５０】
次に、このゲル状体を、成形型ごと−１７℃に設定された冷凍庫に入れ、−１７℃で１時間冷却、凍結させ、凍結成形体中に氷を析出させた。その後、この凍結成形体を凍結したまま成形型からはずし、真空乾燥装置に入れ、３５℃で１２時間真空置換し、凍結成形体から氷を除去した。その後、この成形体を温風加熱装置に入れ、３０℃から１００℃まで毎分１℃で昇温し、１００℃で１時間保持し、乾燥をおこない、氷の粒子形状に対応した気孔が形成されたグリーン多孔体を得た。
【００５１】
そして、このグリーン多孔体を雰囲気炉に入れ、炉内雰囲気を窒素雰囲気にして、毎分１℃の速度で６５０℃まで昇温し、６５０℃で４時間保持し、ゲル化剤であるポリエチレンイミン及び架橋剤であるジグリセロールグリシジルエーテルの加熱脱脂処理を行った。加熱脱脂処理後、炉内雰囲気をアルゴン雰囲気にして、炉内温度を毎分１５℃の速度で１８００℃まで昇温し、１８００℃で２時間保持して焼結をおこなってセラミックス多孔体を製造した。
【００５２】
製造されたセラミックス多孔体の気孔率は９０％ですべて貫通孔になっていた。そして、銅に接した表面では、平均気孔径が１０μｍの微細な気孔が形成されており、表面から１０μｍ程度の深さまでその気孔径の気孔が続いた網目構造を有していた。また、表面から１０μｍ程度より深い内部では、気孔径が徐々に大きくなっており、気孔の大きさが傾斜するように異なっていた。例えば、表面から５ｍｍ程度のところでは、平均気孔径が１９０μｍ程度の連通した気孔であった。
【００５３】
実施例２
平均粒子径０．７μｍの炭化珪素粉粒体９７質量％と、平均粒子径０．０３μｍの炭化珪素粉粒体３質量％を秤量し、次いで、これらの炭化珪素粉粒体１００質量部に対して６質量部の平均粒子径０．１μｍのアルミナ粉粒体と平均粒子径０．６μｍのイットリア粉粒体（アルミナ粉粒体とイットリア粉粒体の質量比は１：１）を焼結助剤として添加した。これらの炭化珪素粉粒体、アルミナ粉粒体及びイットリア粉粒体がセラミックス粉粒体となる。
【００５４】
次に、セラミックス粉粒体の含有量が１５体積％、水の含有量が８４体積％、ゲル化剤の含有量が１体積％となるように、まず、セラミックス粉粒体を純水に入れ、これを撹拌機に入れ、ボールミルにて２０ｒｐｍの回転速度で１２時間混合してスラリーを得た。そして、このスラリーを撹拌機から取り出し、真空攪拌脱泡により気泡を除去した。
その後、このスラリーにゲル化剤としてゼラチンを添加し、さらに１５分間混合し、最終スラリーを得た。そして、得られる成形体がハニカム構造となるように、成形型の内部にハニカム形状寸法が１０ｍｉｌとなるような円柱状のハニカム穴形成突起が複数並んだ、縦３０ｍｍ、横３０ｍｍ、高さ５０ｍｍの成形型にこの最終スラリーを流し込んだ。この成形型の枠、上下プレート及びハニカム穴形成突起は銅製である。そして、この成形型を１０℃の冷蔵庫に入れ、１０℃で１時間保持して、成形型中の最終スラリーをゲル化させてゲル状体を作製した。
【００５５】
次に、このゲル状体を、成形型ごと−２０℃に設定された冷凍庫に入れ、−２０℃で１時間冷却、凍結させ、凍結成形体中に氷を析出させた。その後、この凍結成形体を凍結したまま成形型からはずし、−２０℃に冷却したアセトンに６時間浸漬し、次いで１０℃のアセトンに６時間浸漬し、さらに常温のアセトンに６時間浸漬し、氷をアセトンで置換することにより、凍結成形体から氷を除去した。その後、この成形体を防爆型乾燥機に入れ、７０℃まで毎分１℃で昇温し、７０℃で１時間保持し、乾燥をおこない、氷の粒子形状に対応した気孔が形成されたグリーン多孔体を得た。
そして、このグリーン多孔体を雰囲気炉に入れ、炉内雰囲気をアルゴン雰囲気にして、毎分１５℃の速度で１７００℃まで昇温し、１７００℃で１時間保持して焼結をおこないハニカム構造を有するセラミックス多孔体を製造した。
【００５６】
製造されたセラミックス多孔体の気孔率は８５％ですべて貫通孔になっていた。そして、銅に接した表面では、平均気孔径が５μｍの微細な気孔が形成されており、表面から２０μｍ程度の深さまでその気孔径の気孔が続いた網目構造を有していた。また、表面から２０μｍより深い内部では、気孔径が徐々に大きくなっており、気孔の大きさが傾斜するように異なっていた。例えば、表面から１２５μｍ程度のところでは、平均気孔径が８０μｍ程度の連通した気孔であった。
【００５７】
このハニカム構造を有するセラミックス多孔体の外観写真を図１に示す。また、このハニカム構造を有するセラミックス多孔体の断面のＳＥＭ写真を図２（倍率：３０倍）に示す。さらに、図２のＡで示された部分の拡大ＳＥＭ写真を図３（倍率：１００倍）に示し、図２のＢで示された部分の拡大ＳＥＭ写真を図４（倍率：２００倍）及び図５（倍率：２５００倍）に示す。
【００５８】
実施例３
平均粒子径０．５μｍの炭化珪素粉粒体９６質量％と、平均粒子径０．０３μｍの炭化珪素粉粒体４質量％を秤量し、次いで、これらの炭化珪素粉粒体１００質量部に対して３質量部の均粒子径０．１μｍのアルミナ粉粒体と均粒子径０．６μｍのイットリア粉粒体（アルミナ粉粒体とイットリア粉粒体の質量比は７：３）を焼結助剤として添加した。これらの炭化珪素粉粒体、アルミナ粉粒体及びイットリア粉粒体がセラミックス粉粒体となる。
【００５９】
次に、セラミックス粉粒体の含有量が２０体積％、水の含有量が７７体積％、ゲル化剤の含有量が３体積％となるように、まず、セラミックス粉粒体を純水に入れ、これを撹拌機に入れ、ボールミルにて２０ｒｐｍの回転速度で１２時間混合してスラリーを得た。そして、このスラリーを撹拌機から取り出し、真空攪拌脱泡により気泡を除去した。
その後、このスラリーにゲル化剤としてセルロースを添加し、さらに１５分間混合し、最終スラリーを得た。そして、枠が銅製で、上下のプレートがアルミニウム製の縦１００ｍｍ、横１００ｍｍ、高さ１０ｍｍの成形型にこの最終スラリーを流し込んだ。そして、この成形型を温風加熱装置に入れ、６０℃で１時間処理して、つぎに成形型を大気中に移動して常温にて放置することでゲル化させてゲル状体を作製した。
【００６０】
次に、このゲル状体を、成形型ごと−２５℃に設定された冷凍庫に入れ、−２５℃で１時間冷却、凍結させ、凍結成形体中に氷を析出させた。その後、この凍結成形体を凍結したまま成形型からはずし、−２５℃に冷却したアセトンに６時間浸漬し、次いで１０℃のアセトンに６時間浸漬し、さらに常温のアセトンに６時間浸漬し、氷をアセトンで置換することにより、凍結成形体から氷を除去した。その後、この成形体を温風乾燥機に入れ、７０℃まで毎分１℃で昇温し、７０℃で１時間保持をし、乾燥をおこない、氷の粒子形状に対応した気孔が形成されたグリーン多孔体を得た。
そして、このグリーン体を雰囲気炉に入れ、炉内雰囲気をアルゴン雰囲気にし、毎分２０℃の速度で１７５０℃まで昇温し、１７５０℃で１時間保持して焼結をおこないセラミックス多孔体を製造した。
【００６１】
製造された得られたセラミックス多孔体の気孔率は８０％ですべて貫通孔になっていた。そして、銅に接した表面では、平均気孔径が２５μｍの微細な気孔が形成されており、表面から１５μｍ程度の深さまで続いた網目構造を有していた。また、表面から１５μｍより深い内部では、気孔径が徐々に大きくなっており、気孔の大きさが傾斜するように異なっていた。例えば、表面から５ｍｍ程度のところでは、平均気孔径が９０μｍ程度の連通した気孔であった。
【００６２】
また、このセラミックス多孔体の圧縮強度を測定したところ、圧縮強度は１０Ｍｐａであり、強度の高いセラミックス多孔体が得られたことが確認された。
このセラミックス多孔体の外観写真を図６に示す。また、このセラミックス多孔体の断面のＳＥＭ写真を図７（倍率：３０倍）に示す。
【００６３】
実施例４
平均粒子径０．２μｍのアルミナ粉粒体９０質量％と、平均粒子径０．０３μｍの炭化珪素粉粒体１０質量％を秤量した。これらのアルミナ粉粒体及び炭化珪素粉粒体がセラミックス粉粒体となる。
次に、セラミックス粉粒体の含有量が４０体積％、水の含有量が５９体積％、ゲル化剤の含有量が１体積％となるように、まず、セラミックス粉粒体を純水に入れ、これを撹拌機に入れ、ボールミルにて４０ｒｐｍの回転速度で１２時間混合してスラリーを得た。
その後、このスラリーにゲル化剤としてポリエチレンイミンを添加し、さらに１時間混合した。そして、このスラリーを撹拌機から取り出して、真空攪拌脱泡により気泡を除去した。
【００６４】
その後、このスラリーに、ゲル化剤１００質量部に対して１２質量部のジグリセロールグリシジルエーテルを架橋剤として添加し、これを攪拌機に入れ、さらに１時間混合して最終スラリーを得た。そして、枠の円環が銅製で、上下のプレートがアルミニウム製の直径１００ｍｍ、長さ１５０ｍｍの成形型にこの最終スラリーを流し込んだ。そして、この成形型を温風加熱装置に入れ、５０℃で１時間処理して、成形型中の最終スラリーをゲル化させてゲル状体を作製した。
【００６５】
次に、このゲル状体を、成形型ごと−１５℃に設定された冷凍庫に入れ、−１５℃で１時間冷却、凍結させ、凍結成形体中に氷を析出させた。その後、この凍結成形体を凍結したまま成形型からはずし、成形体を−１５℃に冷却したアセトンに６時間浸漬し、次いで１０℃のアセトンに６時間浸漬し、さらに常温のアセトンに６時間浸漬し、氷をアセトンで置換することにより、凍結成形体から氷を除去した。その後、この成形体を温風乾燥機に入れ、７０℃まで毎分１℃で昇温し、７０℃で１時間保持をし、乾燥をおこない、氷の粒子形状に対応した気孔が形成されたグリーン多孔体を得た。
そして、このグリーン多孔体を雰囲気炉に入れ、炉内雰囲気をアルゴン雰囲気にして、毎分１５℃の速度で１８５０℃まで昇温し、１８５０℃で２時間保持し、焼結をおこないセラミックス多孔体を製造した。
【００６６】
製造されたセラミックス多孔体の気孔率は６０％ですべて貫通孔になっていた。そして、銅に接した表面では、平均気孔径が８μｍの微細な気孔が形成されており、表面から１０μｍ程度の深さまでその気孔径の気孔が続いた網目構造を有していた。また、表面から１０μｍ程度より深い内部では、気孔径が徐々に大きくなっており、気孔の大きさが傾斜するように異なっていた。例えば、表面から１０ｍｍのところでは、平均気孔径が６５μｍ程度の連通した気孔であった。
【００６７】
実施例５
平均粒子径０．１μｍのアルミナ粉粒体１００質量％を秤量した。次いで、アルミナ粉粒体１００質量部に対して０．３質量部の平均粒子径０．１μｍのマグネシア粉粒体を焼結助剤として添加した。これらのアルミナ粉粒体及びマグネシア粉粒体がセラミックス粉粒体となる。
次に、セラミックス粉粒体の含有量が１０体積％、水の含有量が８７体積％、ゲル化剤の含有量が３体積％となるように、まず、セラミックス粉粒体を純水に入れ、これを撹拌機に入れ、ボールミルにて２０ｒｐｍの回転速度で１２時間混合してスラリーを得た。そして、このスラリーを撹拌機から取り出し、真空攪拌脱泡により気泡を除去した。
【００６８】
その後、このスラリーにゲル化剤としてゼラチンを添加し、さらに１５分間混合し、最終スラリーを得た。そして、枠が銅製で、上下のプレートがアルミニウム製の縦１００ｍｍ、横１００ｍｍ、高さ５ｍｍの成形型に流し込んだ。そして、この成形型を１０℃の冷蔵庫に入れ、１０℃で１時間保持して、成形型中の最終スラリーをゲル化させてゲル状体を作製した。
【００６９】
次に、このゲル状体を、成形型ごと−２０℃に設定された冷凍庫に入れ、−２０℃で３０分間冷却、凍結させ、凍結成形体中に氷を析出させた。その後、この凍結成形体を凍結したまま成形型からはずし、成形体を−２０℃に冷却したアセトンに６時間浸漬し、次いで１０℃のアセトンに６時間浸漬し、さらに常温のアセトンに６時間浸漬し、氷をアセトンで置換することにより、凍結成形体から氷を除去した。その後、この成形体を温風乾燥機に入れ、７０℃まで毎分１℃で昇温し、７０℃で１時間保持をし、乾燥をおこない、氷の粒子形状に対応した気孔が形成されたグリーン多孔体を得た。
そして、このグリーン多孔体を加熱炉に入れ、大気中、毎分５℃の速度で１３００℃まで昇温し、１３００℃で１時間保持し、焼結をおこないセラミックス多孔体を製造した。
【００７０】
製造されたセラミックス多孔体の気孔率は８０％ですべて貫通孔になっていた。そして、銅に接した表面では、平均気孔径が７μｍの微細な気孔が形成されており、表面から３５μｍ程度の深さまでその気孔径の気孔が続いた網目構造を有していた。また、表面から３５μｍ程度より深い内部では、気孔径が徐々に大きくなっており、気孔の大きさが傾斜するように異なっていた。例えば、表面から３５ｍｍ程度のところでは、平均気孔径は６５μｍ程度の連通した気孔であった。
【００７１】
実施例６
平均粒子径０．６μｍのアルミナ粉粒体１００質量％を秤量した。次いで、アルミナ粉粒体１００質量部に対して０．３質量部の平均粒子径０．１μｍのマグネシア粉粒体を焼結助剤として添加した。これらのアルミナ粉粒体及びマグネシア粉粒体がセラミックス粉粒体となる。
次に、セラミックス粉粒体の含有量が２０体積％、水の含有量が７６体積％、ゲル化剤の含有量が４体積％となるように、まず、セラミックス粉粒体を純水に入れ、これを攪拌機に入れ、ボールミルにて４０ｒｐｍの回転速度で４時間混合してスラリーを得た。そして、このスラリーを攪拌機から取り出し、真空攪拌脱泡により気泡を除去した。
【００７２】
その後、このスラリーにゲル化剤として寒天を添加し、このスラリーを７０℃の湯煎にて１５分間攪拌し、最終スラリーを得た。そして、枠及び上下のプレートが七三黄銅（０℃における熱伝導率が１０６Ｗ・ｍ-1・Ｋ-1）製の縦１００ｍｍ、横１００ｍｍ、高さ３ｍｍの成形型に流し込んだ。そして、この成形型を２時間、２５℃の室内に放置した後、１０℃の冷蔵庫に入れ、１０℃で１時間保持して、成形型中の最終スラリーをゲル化させてゲル状体を作製した。
【００７３】
次に、このゲル状体を、成形型ごと−１５℃に設定された冷凍庫に入れ、−１５℃で１時間冷却、凍結させ、凍結成形体中に氷を析出させた。その後、この凍結成形体を凍結したまま成形型からはずし、成形型を−１５℃に冷却したアセトンに６時間浸漬し、次いで１０℃のアセトンに６時間浸漬し、さらに常温のアセトンに６時間浸漬し、氷をアセトンで置換することにより、凍結成形体から氷を除去した。その後、この成形体を温風乾燥機に入れ、７０℃まで毎分１分で昇温し、７０℃で1時間保持をし、乾燥をおこない、氷の粒子形状に対応した気孔が形成されたグリーン多孔体を得た。
そして、このグリーン多孔体を加熱炉に入れ、大気中、毎分２℃の速度で１６５０℃まで昇温し、１６５０℃で２時間保持し、焼結をおこないセラミックス多孔体を製造した。
【００７４】
製造されたセラミックス多孔体の気孔率７６％ですべて貫通孔になっていた。そして、七三黄銅に接した表面では、平均気孔径が３０μｍの気孔が形成されており、表面から２０μｍ程度の深さまでその気孔径の気孔が続いた網目構造を有していた。また、表面から２０μｍ程度より深い内部では、気孔径が徐々に大きくなっており、気孔の大きさが傾斜するように異なっていた。例えば、表面から２０μｍ程度のところでは、平均気孔径は１１０μｍ程度の連通した気孔であった。
【００７５】
実施例７
イットリアを３モル％含む平均粒子径０．５μｍのジルコニア粉粒体１００質量％を秤量した。このジルコニア粉粒体がセラミックス粉粒体となる。
次に、セラミックス粉粒体の含有量が２５体積％、水の含有量が７０体積％、ゲル化剤の含有量が５体積％となるように、まず、セラミックス粉粒体を純水に入れ、これを攪拌機に入れ、ボールミルにて３０ｒｐｍの回転速度で１２時間混合してスラリーを得た。そして、このスラリーを攪拌機から取り出し、真空攪拌脱泡により気泡を除去した。
【００７６】
その後、このスラリーにゲル化剤として予め溶かしておいたゼラチンを１５分間攪拌しながら添加し、最終スラリーを得た。そして、二分割加工可能な砲金（０℃における熱伝導率が５３Ｗ・ｍ-1・Ｋ-1）製の内径３０ｍｍ、高さ５ｍｍ、厚さ１５ｍｍのパイプ状の成形型に流し込んだ。そして、この成形型を１時間、２５℃の室内に放置した後、１０℃の冷蔵庫に入れ、１０℃で１時間保持して、成形型中の最終スラリーをゲル化させてゲル状体を作製した。
【００７７】
次に、このゲル状体を、成形型ごと−１７℃に設定された冷凍庫に入れ、−１７℃で１時間冷却、凍結させ、凍結成形体中に氷を析出させた。その後、この凍結成形体を凍結したまま成形型からはずし、真空乾燥装置に入れ、１２時間真空置換し、凍結成形体から氷を除去した。その後、この成形体を温風加熱装置に入れ、２０℃から１００℃まで毎分１℃で昇温し、１００℃で１時間保持し、乾燥をおこない、氷の粒子形状に対応した気孔が形成されたグリーン多孔体を得た。
そして、このグリーン多孔体を加熱炉に入れ、大気中、毎分２℃の速度で１５５０℃まで昇温し、１５５０℃で２時間保持し、焼結をおこないセラミックス多孔体を製造した。
【００７８】
製造されたセラミックス多孔体の気孔率は７１％ですべて貫通孔になっていた。そして、砲金に接した表面では、平均気孔径が５０μｍの気孔が形成されており、表面から１０μｍ程度の深さまでその気孔径の気孔が続いた網目構造を有していた。また、表面から１０μｍ程度より深い内部では、気孔径が徐々に大きくなっており、気孔の大きさが傾斜するように異なっていた。例えば、表面から１０μｍ程度のところでは、平均気孔径は１７０μｍ程度の連通した気孔であった。
【００７９】
比較例１
ゲル化剤が添加されたスラリーを流し込む型枠として、枠及び上下のプレートをポリエチレン製（０℃における熱伝導率：０．４Ｗ・ｍ-1・Ｋ-1程度）とした以外は、実施例１と同様にしてセラミックス多孔体を製造した。
得られたセラミックス多孔体の気孔率は８０％ですべて貫通孔になっていた。しかし、表面から内部にかけて気孔径は同程度であり、平均気孔径は２００μｍ程度の連通した気孔であった。
【００８０】
比較例２
ゲル化剤が添加されたスラリーを流し込む型枠として、枠の円環及び上下のプレートを
塩化ビニル製（０℃における熱伝導率：０．２Ｗ・ｍ-1・Ｋ-1程度）とした以外は、実施例４と同様にしてセラミックス多孔体を製造した。
得られたセラミックス多孔体の気孔率は８０％ですべて貫通孔になっていた。しかし、表面から内部にかけて気孔径は同程度であり、平均気孔径は２５０μｍ程度の連通した気孔であった。
このセラミックス多孔体の外観写真を図８に示す。また、このセラミックス多孔体の表面近傍の断面のＳＥＭ写真を図９（倍率：３０倍）に示し、表面から２．５ｍｍ程度の断面のＳＥＭ写真を図１０（倍率：３０倍）に示す。
【００８１】
比較例３
ゲル化剤が添加されたスラリーを流し込む型枠として、枠及び上下のプレートが鉛（０℃における熱伝導率：３５Ｗ・ｍ-1・Ｋ-1）製の縦２５ｍｍ、横２５ｍｍ、高さ３ｍｍとした以外は、実施例６と同様にしてセラミックス多孔体を製造した。なお、枠及び上下のプレートは、鉛のシートを折り曲げ加工したものを用いた。
得られたセラミックス多孔体の気孔率は７３％ですべて貫通孔になっていた。しかし、表面から内部にかけて気孔径は同程度であり、平均気孔径は１８０μｍ程度の連通した気孔であった。
【００８２】
以上、実施例１〜７の結果から、セラミックス粉粒体の粒子径及びその含有量、製造中間体であるセラミックス粉粒体のゲル状成形体を凍結する際の冷却速度を制御するための０℃における熱伝導率が５０Ｗ・ｍ-1・Ｋ-1以上の部材、ゲル状成形体の凍結温度、凍結時間などを種々選択することにより、セラミックス多孔体の表面及び表面近傍の気孔径並びに内部の気孔径、さらにはセラミックス多孔体の気孔率を調整することができることがわかった。
【産業上の利用可能性】
【００８３】
本発明は、特定の表面及び表面近傍に気孔が形成され、これら以外の表面及び内部には当該気孔より大きな気孔が形成され、これらの気孔が連通して貫通孔を形成しており、気孔率が高いセラミックス多孔体を製造することができるので、これら以外の表面及び内部の大きな気孔を有する部分を基体層とし、特定の表面及び表面近傍に形成された気孔の部分をフィルター層としたセラミックスフィルターとして好ましく用いることができる。
また、特定の表面及び表面近傍に微細な気孔が形成され、これら以外の表面及び内部にはこの微細な気孔より大きな気孔が形成されており、これらの気孔径、さらにはセラミックス多孔体の気孔率を調整することができるので、低温から高温まで種々の温度に対応する断熱材としてとして好ましく用いることができる。
【図１】
2010235414.tif 000003
【図２】
2010235414.tif 000004
【図３】
2010235414.tif 000005
【図４】
2010235414.tif 000006
【図５】
2010235414.tif 000007
【図６】
2010235414.tif 000008
【図７】
2010235414.tif 000009
【図８】
2010235414.tif 000010
【図９】
2010235414.tif 000011
【図１０】
2010235414.tif 000012